(57)【特許請求の範囲】
【請求項１】
ジエン系ゴム１００質量部に対し、
スチレン−マレイン酸イミド共重合体０．５〜２０質量部、及び
シリカ３０〜１２０質量部を含有する
ことを特徴とするタイヤ用ゴム組成物。
【請求項２】
タイヤのトレッドゴムを製造するのに用いられる、請求項１に記載のタイヤ用ゴム組成物。
【請求項３】
請求項１又は２に記載のタイヤ用ゴム組成物を用いた空気入りタイヤ。
【発明の詳細な説明】
【技術分野】
【０００１】
本発明は、主としてタイヤに用いられるゴム組成物に関するものであり、より詳細にはタイヤトレッド用に好適に用いられる加工性が向上したゴム組成物、及びこれを用いた空気入りタイヤに関するものである。
【背景技術】
【０００２】
タイヤトレッド用等に用いられるゴムの加工性を向上させるためには、従来、プロセスオイルや可塑剤、加工助剤などを添加する方法が用いられている。しかし、これらの方法では、発熱特性や操縦安定性、耐摩耗性などが悪化するという問題が生じる。
【０００３】
これに対し、無水マレイン酸やその共重合体を用いることにより、ゴムの加工性その他の性能を向上させる試みがなされている。
【０００４】
例えば特許文献１では、タイヤトレッド用ゴム組成物において、加工性、ウエット制動性等の向上のために変性ロジンを用いることが提案され、その変性剤の一つとして無水マレイン酸が挙げられている。
【０００５】
また、特許文献２には、成形加工性等の向上のために、スチレン−無水マレイン酸共重合体とポリアルキレンオキシドモノアルキルエーテルとの反応生成物を使用することが開示されている。
【０００６】
さらに、特許文献３〜５には、スチレン−無水マレイン酸樹脂のエステル化物を特定の窒素吸着比表面積を有するカーボンブラックとともに、タイヤトレッド用等のゴム組成物に添加することが記載されている。
【０００７】
しかし、これらの従来技術によっても、加工性、ウエットグリップ性及び発熱特性の全てをバランスよく所望のレベルまで向上させるには至っていない。
【先行技術文献】
【特許文献】
【０００８】
【特許文献１】特開平９−３２８５７９号公報
【特許文献２】特開平７−２２８７８５号公報
【特許文献３】特開２０１０−１３２０１２号公報
【特許文献４】特開２０１０−１３２０１１号公報
【特許文献５】特開２０１０−１３２７１８号公報
【発明の概要】
【発明が解決しようとする課題】
【０００９】
本発明は、上記に鑑みてなされたものであり、加工性、ウエットグリップ性及び発熱特性がバランスよく向上したタイヤが得られるゴム組成物、及びこれを用いた空気入りタイヤを提供することを目的とする。
【課題を解決するための手段】
【００１０】
本発明のタイヤ用ゴム組成物は、上記の課題を解決するために、ジエン系ゴム１００質量部に対し、スチレン−マレイン酸イミド共重合体０．５〜２０質量部、及びシリカ３０〜１２０質量部を含有するものとする。
【００１１】
本発明の空気入りタイヤは、上記本発明のゴム組成物を用いて得られたものとする。
【発明の効果】
【００１２】
本発明のゴム組成物によれば、上記のように、ジエン系ゴムにスチレン−無水マレイン酸エステル共重合体等をシリカと共に配合したものとすることで、加工性、ウエットグリップ性及び発熱特性のいずれもがバランスよく向上したタイヤが得られる。
【発明を実施するための形態】
【００１３】
以下、本発明を実施するための形態について詳細に説明する。
【００１４】
本発明で使用可能なジエン系ゴムとしては、各種天然ゴム（ＮＲ）、各種ポリイソプレンゴム（ＩＲ）、各種スチレンブタジエンゴム（ＳＢＲ）、各種ポリブタジエンゴム（ＢＲ）等が挙げられ、これらはいずれか１種を用いてもよく、２種以上組み合わせて用いてもよい。好ましくは、スチレンブタジエンゴム、各種ポリブタジエンゴムを用いる。
【００１５】
本発明で用いるスチレン−無水マレイン酸共重合体は、例えば下記式（１）で表されるものである。
【化１】
0005615746.tif 000002
【００１６】
式（１）中、ｍは好ましくは１〜８であり、ｎは好ましくは８〜１２である。
【００１７】
スチレン−無水マレイン酸共重合体は、スチレンを無水マレイン酸と公知の方法でラジカル共重合することにより得られる。また、市販品を利用することもでき、例としては、サートマー・ジャパン（株）製のＳＭＡ３０００、ＳＭＡ１０００、ＳＭＡ２０００、ＥＦ３０、ＥＦ４０、ＥＦ６０、ＥＦ８０等が挙げられる。
【００１８】
次に、スチレン−マレイン酸エステル共重合体は、上記スチレン−無水マレイン酸共重合体の無水マレイン酸ユニットの一部又は全部がエステル化された化合物であり、例えば下記式（２）で表されるものである。
【化２】
0005615746.tif 000003
【００１９】
式（２）中、ＲはＣｘＨｙＯｚを表し、ｘは１〜１０であり、ｙは３〜２１であり、ｚは０または１である。ｍは好ましくは１〜８であり、ｎは好ましくは８〜１２である。
【００２０】
スチレン−マレイン酸エステル共重合体は、上記スチレン−無水マレイン酸共重合体にアルコールを反応させて得られ、反応原料であるアルコールとしては、メタノール、エタノール、プロパノール、ブタノール、ヘキサノール、シクロヘキサノール、ベンジルアルコール等が挙げられる。また、市販品を利用することもでき、例としては、サートマー・ジャパン（株）製のＳＭＡ１４４０、ＳＭＡ３８４０、ＳＭＡ１７３５２、ＳＭＡ２６２５等が挙げられる。
【００２１】
さらに、スチレン−マレイン酸イミド共重合体は、上記スチレン−無水マレイン酸共重合体の無水マレイン酸ユニットの一部又は全部がイミド化された化合物であり、例えば下記式（３）で表されるものである。
【化３】
0005615746.tif 000004
【００２２】
式（３）中、ｍは好ましくは１〜８であり、ｎは好ましくは８〜１２である。
【００２３】
スチレン−マレイン酸イミド共重合体は、上記スチレン−無水マレイン酸共重合体にアミンを反応させることにより得られ、アミンの例としてはアルキルアミン類等が挙げられる。また、市販品を利用することもでき、例としてはサートマー・ジャパン（株）製のＳＭＡ３０００Ｉ、ＳＭＡ１０００Ｉ、ＳＭＡ２０００Ｉ等が挙げられる。
【００２４】
本発明では、これらスチレン‐無水マレイン酸共重合体、スチレン−マレイン酸エステル共重合体又はスチレン−マレイン酸イミド共重合体を、補強性充填剤としてのシリカと所定の割合で併用することにより、タイヤの加工性、ウエットグリップ性及び発熱特性をバランスよく向上させることができる。これらの共重合体は、スチレンに由来する部分がゴムとの親和性に優れ、かつマレイン酸に由来する部分がシリカとの親和性に優れるために、シリカの分散性を向上させる効果を有すると考えられる。
【００２５】
これらスチレン‐無水マレイン酸共重合体、スチレン−マレイン酸エステル共重合体及びスチレン−マレイン酸イミド共重合体は１種を単独で使用しても２種以上を併用してもよく、その配合量としては、ジエン系ゴム１００質量部に対して０．５〜２０質量部が好ましく、より好ましくは１．５〜１０質量部配合する。この配合量は、２種以上の共重合体を使用する場合はその総量とする。これら共重合体の配合量が０．５質量部未満であると、所望の加工性向上効果が得られず、一方、２０質量部を超えると、発熱特性が悪化するようになる。
【００２６】
補強性充填剤としては、シリカを必須成分として含有し、本発明の目的を外れない範囲であれば、カーボンブラックをシリカと併用することもできる。
【００２７】
シリカとしては、例えば、湿式シリカ（含水ケイ酸），乾式シリカ（無水ケイ酸），ケイ酸カルシウム，ケイ酸アルミニウム等が挙げられるが、中でも湿式シリカが好ましい。
【００２８】
シリカの配合量は、上記ジエン系ゴム１００質量部に対して３０〜１００質量部とし、３５〜８０量部であることがより好ましい。また、カーボンブラックを併用する場合には、その配合量は、ゴム成分１００質量部に対して５０質量部未満とする。
【００２９】
また、本発明においては、シランカップリング剤を使用するのが好ましい。シランカップリング剤の種類は特に限定されず、タイヤ用ゴム組成物において一般に使用されるものを使用することができ、例としてはスルフィドシラン、メルカプトシラン等が挙げられる。より具体的には、日本ユニカー（株）製又はＧＥ東芝シリコーン（株）製等のＮＸＴシラン（３−オクタノイル−１−チオプロピルトリエトキシシラン）や、エボニック社製「ＶＰＳｉ−３６３」等が好適に用いられる。シランカップリング剤の含有量はシリカに対して５〜１５質量％が好ましい。
【００３０】
本発明に係るゴム組成物には、上記各成分以外は、亜鉛華、ステアリン酸、老化防止剤、ワックス、加硫剤、加硫促進剤など、タイヤ用ゴム組成物において一般に使用される各種添加剤を適宜含有するものとすることができる。上記加硫剤としては、硫黄、硫黄含有化合物等が挙げられ、特に限定するものではないが、その配合量は上記ゴム成分１００質量部に対して０．１〜１０質量部であることが好ましく、より好ましくは０．５〜５質量部である。加硫促進剤としては、スルフェンアミド系等のタイヤ用ゴム組成物に通常用いられるものが特に限定なく使用でき、その配合量は、上記ゴム成分１００質量部に対して０．１〜７質量部であることが好ましく、より好ましくは０．５〜５質量部である。本ゴム組成物は、通常のバンバリーミキサーやニーダーなどのゴム用混練機を用いて、常法に従い混練することで調製される。
【００３１】
以上よりなるゴム組成物は、タイヤのトレッドゴムとして好適に用いることができ、このゴム組成物を、常法に従い、例えば１４０〜１８０℃で加硫成形することにより、タイヤを形成することができる。
【実施例】
【００３２】
以下、本発明の実施例を示すが、本発明はこれらの実施例に限定されるものではない。
【００３３】
［実施例・比較例］
下記表１に示す配合（特に示した以外は質量部）に従い、まず硫黄及び加硫促進剤を除く成分を添加混合し、次いで硫黄と加硫促進剤を添加混合して、タイヤ用ゴム組成物を調製した。表１中の各配合物の詳細は以下の通りである。
【００３４】
・スチレン−無水マレイン酸共重合体：サートマー・ジャパン（株）製「ＳＭＡ３０００」（式（１）におけるスチレン：無水マレイン酸＝３：１、ｍ＝３、ｎ＝８〜１２） 
・スチレン−マレイン酸エステル共重合体：サートマー・ジャパン（株）製「ＳＭＡ１７３５２」（式（２）におけるスチレン：マレイン酸エステル＝１：１、ｍ＝１、ｎ＝８〜１２）
・スチレン−マレイン酸イミド共重合体I：サートマー・ジャパン（株）製「ＳＭＡ３０００Ｉ」（式（３）におけるスチレン：マレイン酸イミド＝３：１、ｍ＝３、ｎ＝８〜１２）
・スチレン−マレイン酸イミド共重合体II：サートマー・ジャパン（株）製「ＳＭＡ１０００Ｉ」（式（３）におけるスチレン：マレイン酸イミド＝１：１、ｍ＝１、ｎ＝８〜１２）
・石油系樹脂：ＥＸＸＯＮ製「エスコレッツ１１０２」
・ＳＢＲ：ランクセス（株）製「ＶＳＬ５０２５−０ＨＭ」
・ＢＲ：宇部興産（株）製「ＢＲ１５０Ｂ」
・シリカ：東ソー・シリカ（株）製「ニップシールＡＱ」
・シランカップリング剤：エボニック・デグサ製社「Ｓｉ６９」
・カーボンブラック：三菱化学株式会社製「ダイアブラックＮ３４１」
・プロセスオイル：昭和シェル石油株式会社製「エキストラクト４号Ｓ」
・亜鉛華：三井金属鉱業（株）製「亜鉛華１号」
・老化防止剤：住友化学（株）製「アンチゲン６Ｃ」
・ステアリン酸：花王（株）製「ルナックＳ２０」
・ワックス：日本精蝋（株）製「ＯＺＯＡＣＥ０３５５」
・硫黄：鶴見化学工業（株）製「５％油処理粉末硫黄」
・加硫促進剤：住友化学（株）製「ソクシノールＣＺ」
【００３５】
得られた各ゴム組成物について、加工性、ウエットグリップ性及び発熱特性を以下の方法で評価した。結果を表１に示す。
【００３６】
・加工性：ＪＩＳ  Ｋ６３００に準拠して東洋精機（株）製ロータレスムーニー測定機を用い、未加硫ゴムを１００℃で１分間予熱後、４分後のトルク値をムーニー単位で測定した値を示す。数値が小さい方が加工性が良好であることを意味する。
【００３７】
・ウエットグリップ性：東洋精機（株）製の粘弾性試験機を使用し、周波数１０Ｈｚ，静歪１０％，動歪１％，温度０℃で損失係数ｔａｎδを測定し、比較例１の値を１００とした指数で示す。数値が大きい方がウエットグリップ性が良好であることを意味する。
【００３８】
・発熱特性：東洋精機（株）製の粘弾性試験機を使用し、周波数１０Ｈｚ、静歪１０％、動歪１％、温度６０℃で損失係数ｔａｎδを測定し、比較例１の値を１００とした指数で示す。数値が小さい方が発熱特性が良好であることを意味する。
【００３９】
【表１】
0005615746.tif 000005
【００４０】
表１に示された結果から分かるように、スチレン‐無水マレイン酸共重合体、スチレン−マレイン酸エステル共重合体又はスチレン−マレイン酸イミド共重合体を所定量使用した実施例のものはいずれも、加工性、ウエットグリップ性及び発熱特性が従来のものより優れていたのに対し、これらの共重合体を使用せずにプロセスオイルを増量した比較例１、これらの共重合体に換えて石油系樹脂を用いた比較例３、及びスチレン‐無水マレイン酸共重合体を過剰量使用した比較例４は発熱特性が悪化する傾向が見られた。
【産業上の利用可能性】
【００４１】
発明のゴム組成物は、乗用車、ライトトラック、トラック、バス等の各種タイヤに用いることができる。